FR 2590522 A1 19870529 FR 8613330 A 19860924 PROCEDE DE RELIURE ET LIVRET COMPOSE.DE FEUIL- LES AINSI RELIEES. La présente invention se rapporte à un procédé perfectionné pour la reliure de feuilles dans une couverture appropriée de manière à constituer un livret. La présente invention est relative à.un procédé perfectionné de préparation d'un livret, par u- tilisation d'une bande adhésive sensible à la pression pour lier les feuilles les unes aux autres et dans une couverture ou reliure. On a utilisé des adhésifs pour relier des feuil. les au dos de couvertures ou pour fixer des inscriptions au dos de couvertures ou autres renforcements. On a égale- ment appliqué des adhésifs dans des couvertures, pour lier la feuille de dessus ou la feuille de dessous d'un livret ou d'un opuscule à une couverture, ces derniers adhésifs étant des bandes qui sont appliquées à la cou- verture et sont placées de manière à s'appliguer contre la feuille de dessus et l.a feuille de dessous d'un docu- ment relié. Dans le premier type de reliure, onI utilise des adhésifs fondant à chaud ou des adhésifs sensibles à la pression et on applique l'adhésif contre le bord de la feuille. Lorsque le collage est effectué, les feuilles sont reliées. Lorsqu'on place un tel livre ou livret ainsi obtenu, sur une étagère-ou dans un dossier, les pages exercent une force de décollement sur l'adhésif et, avec le temps et lorsqu'il y a un certain poids, la jonction peut céder. Lorsqu'on utilise des feuilles du type à bande pour maintenir un document relié dans une couver- ture, comme décrit par exemple dans les brevets des Etats-Unis n 3 749 422, 3 749 423, 3 825 963 et 3 834 739, le document relié est collé h la couverture de dessus et à celle de dessous, pour aider à retenir le document dans la couverture. L'adhésif utilisé pour tenir te docu- ment est soumis à une force de cisaillement à la partie supérieure et à la partie inférieure des couvertures, ou bien la page de couverture et la feuille arrière sont sujettes à se plisser. On considère donc que ces brevets n'.ont pas trait à la présente invention, ou à la reliure de pages les unes aux autres et à une couverture au moyen d'un seul élément de bande, eet élement étant un élément de bande flexible revêtue d'adhésif sensible à la pres- sion. La présente invention procure un procédé pour relier des feuilles les unes aux autres et dans une cou- verture, de manière telle que les feuilles ne tendent pas b se décoller de la bande lorsque le livret relié est empilé, placé sur une étagère ou suspendu dans un dossier. Les types de couvertures utilisés pour contenir les feuilles de manière à constituer le livret sont de préférence des couvertures en papier et comportent un revêtement protecteur de renforcement ou une bande de film b la ligne de marquage ou de pliage, ou des couver- tures en polymère permettant d'appliquer la bande tout en permettant une adhérence déterminée de la bande de jonction à la couverture. L'adhéreétce préférée est com- prise entre 200 et 700 g pour 1,27 cm de largeur de la bande de jonction. Une couverture formée seulement de papier rne convient pas toujours. Il est parfois nécessaire ou souhaitable de détacher les pages reliées de la couver- ture. Cela peut être nécessité par un défaut d'aligne- ment des pages par rapport à la couverture lors de la reliure, ou bien on peut désirer effectuer des change- ments dans les pages reliées et il est prudent et écono- mique de sauvegarder les couvertures pour une réutilisa- tion éventuelle. Lorsque la matière de la couverture est du papier, l'adhésif sensible à la pression sur la bande. de jonction adhère au papier. Lorsqu'on essaie d'en-le- ver -la bande, le papier risque de se séparer en couches ou d.e se déchirer avant que l'adhésif de la bande soit décollé ou séparé de la couverture. La présente invention vise un procédé-de reliure de feuilles les unes aux autres et dans une couverture - en une matière qui peut être du papier ou un polymère permettant d'obtenir une couverture agréable à laquelle une bande de jonction adhère de façon adéquate et, après reliure, l'adhésif qui tient les pages ensemble et qui tient les pages reliées dansla couverture est situé de manière à éviter l'application d'une forcede décollement à l'adhésif. Les feuilles reliées suivant le procédé de l'invention sont retenues sôlidement dans des conditions normales de-manipulation etude stockage, sans que les feuilles se décollent de la bande de Jonction ou que la bande se décolle-des feuilles ou de la couverture. 4 2590522- Une reliure réalisée suivant le procédé de la présente invention comprend une feuille de matière de couverture, généralement pliée le long d'une ligne centrale, telle qu'une ligne de mar- quage ou une simple ligne de pliage. Une ligne de refé- rence ou de guidage est tracée sur la surface intérieure de la partie de la feuille formant la partie de dessus de la couverture, pour indiquer la position d'un bord des feuilles reliées. Si la feuille de couverture est en pa- pier et non à base de polymère, il est préférable qu'un revêtement protecteur soit appliqué le long de la ligne de pliage et qu'il adhère suffisamment à la bande de jonction pour fixer les pages tout en permettant un dé- collement de la bande de jonction sans provoquer de sépa- ration en couches de la couverture, sans rupture de la bande ou sans transfert d'adhésif à la région.revêtue, lorsqu'on sépare la bande de jonction de la couverture. La plage désirée pour cette limitation d'adhérence et de décollement est que l'adhérence a la bande de jonction doit être comorise entre 200 et 700 g pour une largeur de 1,27 cm (ASTM D 3330-81),.-pour une bande sensible à la pression telle que la bande n C-7888, de marque!"Scotch", fournie par Minnesota Mining and Manufacturing Company, de St-Paul, Minnesota. La couverture comprend une partie de dessus et une partie de dessous. Le revêtement protecteur s'étend de part et d'autre de la ligne de pliage et s.Or la face intérieure de la partie de couverture, au moins sur une distance de 3,2 mm à 19 mm environ. La ligne de guidage est imprimée sur la face intérieure de la partie de des- sus de la couverture, à une distance de 0,8 ' 3,2 mm en- viron de la ligne de marquage ou de pliage, a-fin d'indi- quer la position du bord intérieur de la première des feuilles reliées, lorsqu'on les place dans 'l,.couverture. Les autres feuilles sont décalées successivement, par rapport b la premièbre feuille et les unes par..rapport aux autres, dans une direction opposée à la ligne de mar- quage et sur la partie de dessus de la couverture. Ainsi, lorsqu'on effectue la reliure des feuilles dans la cou- verture, la partie de l'1élément de bande qui eolle les feuilles à la couverture est située entre la l:igne de quidage et la ligne de pliage. Per suite, lor:qu'on empi- le le livret ou qu'on ferme les parties de coUverture de manière à laisser les feuilles à plat, la bande de jonc- tion reste b plat contre la face intérieure de la partie de dessus de la couverture. Elle ne tend pas b se sdpe- rer de la couverture et les feuilles ne tendent pas non plus à se séparer de le bande lorsqu'elles reposent b plat les unes contre les autres. Une telle couverture est décrite dans la première de- mande de brevet divisionnaire 86 04 684 déposée le 2/04/1986 in- titulée "Couverture pour la reliure de fouilles, et livret compo- sé de feuilles reliées dans uns telle couverture". Pour-assembler le livret, suivant le procédé 6de l'in- v.4Ytion,- on place-les feuilles à relier lés unes sur les autres, le bord de chaque feuille qui doit se trouver contre le- dos du livret étant décalé ou espacé des borde adjacents des feuilles adjacen- tes. On place un élément d'une bande adhésive sensible b la pression, le long des borde décelés, et on presse se surface revêtue d'adhesif contre les bords dédplée, de manière à ce qu'elle soit an contact avec une partie de surface arrière et une partie de bord de chaque feuille. l.es feuilles sont empilées de sorte que la première feuille du livret see trouva b la base des feuilles. Le bord intérieur de cette-première feuille est aligné le long de la ligne de guidage, sur la face intérieure de la couverture ouverte placée sous les feuilles. On presse ensuite la bordure de la bande de jonction contre la cou- verture, entre la ligne de guidage et la ligne de marque- qe ou de pliage. Le livret peut alors être foremé et re- tourn. L'ouverture de la première partie de couverture découvre la première feuille et les feuilles successives. Les feuilles sont maintenues par l'adhésif qui est en contact avec une partie de la surface du dos de chaque feuille et du bord intérieur adjacent. La présente invention est décrite ci-après de façon plus détsillée, avec référence aux dessins annexes dans lesquels: - la figure 1 est une vue en perspective d'une couverture ouverte utilisable pour la mise en oeuvre du procédé objet de la présente invention; - la figura 2 est une coupe transversale par- tielle à grande dchelle de la couverture de la figure 1, illustrent les feuilles an place, aligndée sur la couver- ture, ainsi que le bande appliquée aux feuilles et à 18a coyuverture; -- l figure 3 est une vue-schématique à grande échelle illustrant le livret suivent la présente invention, formé comme représenté sur la figure 2; et zo - le figure 4 est une vue schématique à grande échelle d'un livret réaliesé de sorte que le bord inté- rieur de la première feuille du livret soit aligné avec la ligne de pliage, ou. se trouve sur la surface intérieure de la partie de.o dessous de le couverture. Xe proc6d6 de la grésente-invention permet de former un livret ou une brochure an vue de la présentation.d'un document d'aspect profesesionnel, d'un rapport ou d'un autre ouvra- ge relié. A couverture " -ti.aé. suivant le procédé de la-présente invenrtion est an matière de..couveez*ug *ppropriée et elle est cons- tituée d'une feuille 6 ayant par exemple des dimensions de 46,5 cm x 28,9 cm dans le cas du marché américain et comportant une ligne de marquage ou une ligne de pliage 7 située sensiblement centralement et reliant les grands côtés de la feuille. La feuille 6 peut être en papier de couverture, avec un apprêt d'amidon, et elle peut com- porter une finition en relief. La feuille 6 présente une zone de jonction ou de reliure sur laquelle est appli- qué un revêtement protecteur 8. La zone de jonction est située sur la surface intérieure de la partie de dessus de la couverture, entre une ligne de référence ou de gui- dage 9, imprimée sur la face intérieure de la partie de dessus 10 de la feuille de couverture 6, et la ligne 7 de marquage ou de pliage. La position de la ligne de guidage 9 est indiquée par une série de flèches impri- - mées sur la feuille. Cette zone revêtue 8 de la couverture procure une couverture préparée qui possède la caractéristique de décollement désirée pour une bande de jonction adhé- sive sensible à la pression, suffisante pour que les feuilles reliées soient suffisamment fixées dans les couvertures, afin d'empêcher les feuilles de se détacher dea couvertures lors de l'utilisation normale ou du stoc- kage dans un dossier, et pour qu'on puisse retirer les feuilles de la couverture sans abîmer la bande de jonc- tion, sans délaminer la matière de la couverture ou sans transférer l'adhésif. La facilité de séparation de la bande de la couverture et la solidité de la jonction des feuilles pendant le stockage sont des facteurs essentiels pour la présente invention. La plage désirée de cette adhérence au revêtement protecteur est de préférence comprise entre 200 et 700 9 pour 1,27 cm (ASTM D 330-81), pour une bande adhésive sensible à la pression du type "Scotch" nO C-7888, fournie par Minnesota Mining and Manufacturing Company, de St-Paul, Minnesota. La bande de jonction comprend un dos ou support en tissu fibreux nontissé unifié, portant un revêtement continu d'un adhésif sensible à la pression à base de copolymère caoutchouteux pur. Le support est très souple et l'adhésif est appliqué à ce support, à une épaisseur de 0,076 mm. Le support comporte un revêtement de barriè- re pour empêcher la migration de l'adhésif a travers le support poreux. La bande de jonction a une adhérence au pelage à 180 (ASTM D 3330-81) de 350 g pour 1,27 cm de largeur de bande. La bande de jonction convenant pour la mise en oeuvre de la présente invention est décrite dans le brevet des Etats-Unis n 4 558 888 du 17 Décembre 1985. Comme exemples du revêtement protecteur 8, on peut citer une matière acrylique d'encollage à faible adhérence, composée conformément au brevet des Etats-Unis n0 2 607 711, un encollage à faible adhérence à base d'uréthane composé conformément au brevet des Etats-Unis n0 2 532 011, ou un encollage à faible adhérence à base de silicone vendu sous la marque déposée "Syl-Off" avec la référence 294 par Dow Chemical Company, Midland, Mi- chigan. D'autres revêtements protecteurs 8 comprennent une bande de film de polyester placée dans une zone estampée en creux de la feuille 6, comme représenté sur 2.0 le dessin. Le film peut *tre un film de polypropylène de 0,025 mm ou 0,06 mm, tel que celui qui est fourni par Toray, Inc., Tokyo, Japon. On peut également utiliser un film de polystyrène ou de chlorure de polyvinyle. Les films sont décrits dans la demande antérieure. Les revêtements protecteurs 8, appliqués dans la zone centrale de la couverture et qui procurent l'adhérence désirée, sont obtenus conformément aux exem- ples ci-après. EXEMPLE 1 Un papier de base à finition façon cuir gaufré de type "Jersey" h 36 kg, fourni par James Rover Corpora- tion, Riegel Division, Milford, New Jersey 08848, est - revetu avec une matière acrylique d'encollage à faible adhérence composée conformément au brevet US n 2 607 711. La matière de base de la couverture est revêtue d'une 259052g matière acrylique d'encollage à faible adhérence à 5 %, au moyen d'un applicateurà main, à une épaisseur de revêtement de 0,025 mm. L'échantillon est ensuite séché à l'air et essayé par application d'un morceau de bande de jonction "Scotch" n C-7888, d'une largeur de 1,27 cm, à la zone revêtue et suivant.les procédures d'essai ASTM D 3330-80, mais aveZ:;a-bande de jonction appliquée directement à la zone revêtue. La force d'adhérence ini- tiale est de 210 g pour 1,27 cm.de bande et elle atteint 320 g par vieillissement accéléré pendant 14 jours à 50 C environ. On effectue des essais analogues, avec utilisa- tion d'un encollage à faible adhérence à base d'uréthane, composé conformément au brevet US no 2 532 011, et d'un encollage à faible adhérence à base de silicone mais le pourcentage de matières solides doit être sensiblement réduit. Lorsque le papier de base- est revêtu de la matiè- re à faible adhérence à base d'uréthane, à I % d'uréthane en rratières solides et à une épaisseur humide de 0,025 mn,et avec la ?o matière -à faible.adhérenee à base de silicone à 0,5% de silicone en matières solides et à une épaisseur humide: de 0,025 mm, la force d'adhérence initiale est de 240 g pour 1,27 cm de largeur de bande dans le cas de la matière à base d'uréthane et de 200 g pour 1,27 cm de largeur de bande dans le cas de la matière à base de silicone. La matière d'encollage à faible adhérence à base de silicone est du "Syl-Off" 194 de Dow Chemical Company, Midland, Michigan. EXEMPLE 2 On applique une bande de film de polyester de 0,05 mm d'épaisseur (Minnesota Mining and Manufacturing Company, 3M OR 870 197) sur une couverture en papier à finition façon cuir gaufré de type "Jersey" à 36 kg four- ni par James River Corporation, le long de la ligne de pliage de la couverture. Le film est revêtu d.'une matière acrylique d'encollage à faible adhérence à 5 D d'acryla- te en matières solides, au moyen d'un dispositif à main à orifice de 0, 025-mm. La bande de film polyester est séchée à l'air, puis essayée avec la bande de jonction de type "Scotch" N C-7888 de 1,27 cm. La résistance initiale au pelage est de 165 g pour une largeur de bande de 1,27 cm, avec une résistance après vieillissement accé- léré de 245 9 pour 1,27 cm de largeur de bande. L'utilisation de la matière acrylique à faible adhérence à 5 % en matières solides sur le polyester ne permet pas d'obtenir un revêtement protecteur utilisable pour la couverture en papier. Il serait inadéquat de fa- briquer une couverture pour la reliure de feuilles si les feuilles se détachaient de la couverture en utilisation normale quelques minutes ou quelques jours après la reliu- re des feuilles. EXEMPLE 3 On applique à une couverture en papier "Jersey" gaufré à 36 kg, de James River, un film de polyester de 0,025 mm d'épaisseur, fabriqué par Minnesota Mining and ZO Man'ufacturing Company sous la référence nO 860140, et on effectue l'essai avec la bande de jonction "Scotch" n0 C7888. La résistance initiale au pelage de la jonction est, de 400 g et la résistance après vieillissement accé- léré, comme décrit plus haut dans l'exemple 1, dépasse 1040 g pour 1,27 cm de largeur de bande. Le film de polyester qui n'est pas revêtu et qui est collé dans une couverture peut fournir une jonc- tion appropriée mais il ne possède pas la caractéristi- que de réutilisation pendant une certaine durée. La force de liaison initiale est telle que la couverture serait réutilisable pour corriger la position des feuilles re- liées dans la couverture mais ne serait pas réutilisable après un certain temps lorsqu'on voudrait retirer les documents reliés dans la couverture. EXEMPLE 4 On supporte sur une surface un film de polypro- pylène de 0,06 mm d'épaisseur, fourni par Toray, Inc. Tokyo, Japon, pour l'essai d'adhérence au pelage. Aucun traitement n'est effectué et aucun revêtement n'est appliqué sur la surface exposée du film. La force d'adhé- rence initiale est de 320 g pour une bande de jonction "Scotch" de 1,27 cm de large. Les résultats d'essai après un vieillissement accéléré sont de 440 g. 0l Le polypropylène fourni par Toray, Inc. convient très bien comme revêtement protecteur pour la couverture de base et il permet l'application et l'enlèvement de la bande de jonction, sans transfert de l'adhésif de la ban- de de jonction au film, sans détérioration du papier de la couverture ou sans cassure de la bande de jonction. EXEMPLE 5 On applique dans la couverture un film de poly- propylène de 0,003 cm d'épaisseur, fourni par Minnesota Mining and Manufacturing Company. On fait passer le film sous une barre à effluve. L'essai d'adhérence au pelage donne une force d'adhérence initale de 450 g pour un essai et 430 g pour le deuxième essai. L'essai après vieillissement de 14 jours à 50 C environ, pour simuler une année, donne une résistance au pelage de 560 g et 590 g pour 1,27 cm de largeur de bande, dans deux essais de vieillissement. Ce film de prolypropylène fournit également un revêtement protecteur satisfaisant. Un autre film non-traité qui passe correctement l'essai est un film de cellophane fourni par E.I. du Pont de Nemours & Co., Wilmington, Delaware, d'une épaisseur de 0,036 mm. Cette matière possède une force d'adhérence initiale de 330 g pour 1,27 cm de largeur de bande et une adhérence de 570 g après vieillissement accéléré. Un film de polystyrène non traité, fourni par Dow Chemical Company, possède une résistance initial- au pelage de 420 g et une résistance de 530 g pour 1,27 cm de larqeur de bande après vieillissement accéléré. Des films de chlorure de polyvinyle non traité ont une résistance initiale au pelage de 400 g pour 1.27 cm de largeur de bande mais la bande colle à la surface et ne peut pas être enlevée après vieillissement accéléré. Un film d'acétate de cellulose non traité possè- de une force d'adhérence initiale de 44n g pour 1,27 cm de largeur de bande et une adhérence de 960 g après vieillissement accéléré. Un film de chlorure de polyvinyle non plastifié possède une résistance initiale au pelage de 320 g pour 1,27 cm de largeur de bande mais, après vieillissement accéléré, la bande colle à la surface du film et elle ne peut pas être enlevée. Les films peuvent être collés à l'intérieur des couvertures par une bande de transfert adhésive-sensible à la pression, telle que la bande de transfert adhésive "Scotch" n0 465 fournie par Minnesota Mining and Manufac- turing Company, St-Paul, Minnesota. Une couverture convenant pour l'utilisation dans la reliure de feuilles au moyen d'une bande doit avoir une résistance au pelage de l'ordre de 200 9 pour 1,27 cm de largeur de bande de jofnction et non supérieure à 700 g pour 1,27 cm de largeur de bande de jonction. Dans cette plage, les feuilles reliées peuvent être retirées du do- cument sans cassure de las bande de jonction et les feuil- les sont suffisamment fixées dans les couvertures pour empêcher les feuilles, au moins 25 pages reliées en papier de 9 kg pour 120 m' de dimension de rame, de se détacher des couvertures pendant le stockage dans un dossier. La facilité d'enlèvement des feuilles et la reliure solide des feuilles pendant le stockage sont des facteurs com- mercialement importants pour les couvertures. I1 est important d'appliquer un revêtement protecteur à une couverture en papier pour empêcher le papier de base de se scinder en couches lorsqu'on enlè- ve la bande de jonction de la couverture. Le traitement de surface du papier ou.le film spécial appliqué au papier doivent se conformer à la surface du papier et aux lignes de marquage. Ils ne doivent pas modifier sensiblement les caractéristiques d'ouverture ou de fermeture de la couverture pendant la reliure des feuilles ou pendant la manipulation ou le stockage normaux. Un revêtement provoquant une fragili- sation a pour conséquence une flexibilité réduite de la couverture pendant la reliure, puis pendant la mani- pulation et le stockage. L'utilisation de films ou de revêtements de plus de 0,076 mm d'épaisseur pour d'au- tres revêtements protecteurs tend b réduire la flexi- bilité et la conformabilité des couvertures pendant la reliure, puis la manipulation pour la constitution de dossiers. - L'utilisation de films de polymère ou d'un traitement de revêtement dépassant 0,076 mm en calibre sur les surfaces intérieures de la couverture de dessus et de dessous, près de la ligne de pliage augmente sen- siblement l'épaisseur du document relié et diminue donc son intérêt commqrcial. La zone traitée à l'intérieur de la couverture dépend de la largeur de la bande de Jonction utilisée, du nombre de pages reliées dans la couverture et de la reliure de plusieurs liasses de pa- piera dans une même couverture. Le procédé de formation d'un livret conforme à la présente invention comprend la superposition des feuilles 15 à relier, dans l'ordre correct les unes au- dessus des autres. On peut placer les feuilles 15 en une pile, la première feuille étant placée b la base. On décale ensuite les feuilles les unes par rapport aux autres, de sorte que les bords des feuilles qui doi- vent être reliés contre le dos du livret sont décalés ou espacés sensiblement uniformément à partir de la pre- mibre feuille. Le décalage peut être exécuté au moyen d'un appareil, par exemple un appareil pour la reliure de feuilles tel que décrit dans le brevet US ns 4 581 296 délivré à la même demanderesse. Dans ce brevet, les feuilles sont alignées, le long du bord intérieur de chaque feuille. Les feuilles de. la pile sont ensuite serrées ensemble, b leurs bords opposés. On déplace alors les bords inférieurs suivant un arc et on les amène par-dessus les bords serrés, de manière à reposer sur un plateau. La courbure des feuilles dans l'arc amène les bords intérieurs à une situation de décalage qui découvre de préférence une partie de la surface arrière de chaque feuille et le bord. Les bords intérieurs des feuilles 15 étant d4calées, on place un élément 16 de bande de jonction sur la longueur des bords. On presse la surface revêtue d'adhésif de la bande de jonction en contact avec une partie de chaque surface et avec le bord de chaque feuille. Une bordure de la bande s'étend au-delà du bord de la feuille inférieure. On place une couverture 5 sous les feuilres. La ligne de référence 9 de.la couverture est alignée avec le bord de la feuille inférieure 15. On presse ensuite la bordure revêtue d'adhésif de la bande de jonction 16 contre la surface intérieure de la partie de dessus de la-couverture, entre la ligne de référence 9 et la ligne de pliage 7 et, si la largeur de la bande de jonction le permet, on colle le reste de la bordure à la couverture au-delà de la ligne de plia- ge 7 et sur la face intérieure de la partie arrière de lb couverture, comme représenté sur les figures 2 et 3. La ligne de référence 9 illustrée est imprimée sur la surface intérieure de la partie avant de la couverture, à une distance de 0,8 à 3,2 mm environ de la ligne de pliage 7, ou bien elle peut être imprimée sur le film 8 constituant le revêtement de protection et on super- pose le film en concordance de manière à placer dans la position voulue la ligne de référence imprimée, sur la partie avant de la feuille de couverture 6. * Ce procédé de liaison des feuilles 15 et de liaison des feuilles à une couverture procure un li- vret qui peut résister à l'utilisation et au stockage normaux, par exemple en empilage sur une étagère, ou comme des livres posés sur tranche sur un rayon, ou dans un dossier, sans que les feuilles se séparent de la-bande de jonction ou que la bande se décolle du re- vêtement protecteur de la couverture. Comme représenté sur la figure 4, si la pre- mière page est reliée dans le livret de sorte que le bord intérieur de la feuille avant 20 reliée dans la couverture 21 soit aligné à la ligne de pliage 24 ou parallèle à la ligne de pliage et sur la face intérieu- re de la partie arrière ou de dessous 22 de la couver- ture 21, la fermeture de la couverture autour de la ligne de pliage 24 provoque le décollement de la bande de jonction 25 par rapport à la surface du dos de la couverture. L'importance du décollement dépend du nom- bre et de l'épaisseur des feuilles, mais la fermeture engendre une force de décollement. De même, lorsqu'on empile les livrets construits commereprésenté sur la figure 4, le bord intérieur de la feuille avant se dé- colle de l'adhésif de la bande 25. Lorsqu'on ouvre en- suite le livret, on trouve la première feuille déta- chée ou partiellement détachée de la jonction adhésive. Sur la figure 4, si la bande était tenue très fortement à la face intérieure du dos de la couverture, les bords intérieurs du papier seraient ondulés ou incurvés. La rigidité du papier et les conditions de stockage enqen- drent une force de décollement sur une certaine durée, de sorte que le bord intérieur de la première feuille se détache de la bande. Dans le cas de livrets épais, d'autres feuilles se détachent. Le livret représente sur la figure 3, formé conformément à la présente invention, n'est pas soumis à une force de flexion, de courbure ou de décollement sur la bande 16 ou les feuilles 15. Le revêtement adhé- sif de la bande 16 est soumis à des forces de cisaille- ment lorsqu'on place le livret sur une étagère ou à l'envers dans un dossier, la ligne de pliage de la cou- verture du livret étant située vers le haut. Dans une pile, les feuilles sont à plat, La bande 16 est à plat entre la première feuille 15 et la ligne de pliage 7 de la couverture 5. L'adhésif de la bande 16 peut être en com- pression. De toute façon, aucune force de décollement ne s'exerce. La résistance au cisaillement de la bande de jonction 16, par rapport à sa résistance au pelage sur le revêtement protecteur, est beaucoup plus grande. Le tableau ci-après montre la différence entre la résistan- ce au cisaillement sur différentes matières de revête- ment protecteur, par rapport à la résistance au pelage, au moyen d'une bande de jonction 16 décrite dans le bre- vèt précité n 4 558 888 et vendue par Minnesota Mining afd Manufacturing Company, St-Paul, Minnesota sous le nom de bande de jonction n C-7888. L'essai est effectué par suspension d'une masse de 200 g à un élément de ban- de ayant une surface de 1,27 cm x 1,27 cm, collé à la matière de revêtement, et enregistrement du temps néces- saire pour que la bande se sépare complètement de la matière. 2$90522 Matière Polypropylène échantillons Polyester 5 échantillons Papier, Surface de couverture "Jersey" *5 échantillons Papier (couverture "Jersey") avec une épaisseur de revêtement humide de 0,0025 cm de matière acrylique d'en- collage à faible adhé- rence à 1 %. 3 échantillons Polyéthylène 5 échantillons Chlorure de polyvinyle non plastifié échantillons Pelage (Mn) 2,86 (moyenne) 6,9 (moyenne) 19,16 (moyenne) 3,0 (moyenne) 0,1 (moyenne) 143,96 (moyenne) Cinaillement (mn) 935,8 (moyenne) 1764,7 (moyenne) 1600,2 (moyenne) 1233,3 (moyenne) 237,3 (moyenne) 208,7 (moyenne) "Jersey" est une marque déposée de James Milford, New Jersey 08848. River Corporation, Pour effectuer l'essai ci-dessus, on utilise la. procédure A de la norme d'essai ASTM-D -3654-82, sauf en ce que la matière à essayer est appliquée à la surface du panneau. Pour effectuer l'essai de pelage ci-dessus, on suit la méthode ASTMD-3330-83 pour la préparation de l'échantillon et on le décolle jusqu'au point o la zone collée restante est de 1,27 cm x 1,27 cm. On effectu. le pelage de l'échantillon, comme dans ASTM D-3654-82, au moyen d'une masse de-200 g. On note les temps néces- salres pour séparer complètement la bande de la surface d'essai. Dans un autre mode de réalisation, la couver- ture de dessus 10 ou face avant de la reliure 5 peut être constituée d'un film transparent qui est superposé à une couverture en papier. La couverture transparente évite d'avoir à appliquer un titre ou une étiquette sur la face extérieure de la couverture, puisqu'on peut voir facilement la page de titre du document relié, à travers la partie de couverture transparente de la reliure. La reliure 5 peut être constituée d'un film de polymère et elle ne nécessite pas de revêtement pro- tecteur si la reliure est un polymère ayant une adhé- l0 rence par rapport à la bande de jonction qui est compri- se entre 200 et 700 9 pour 1,27 cm de largeur de bande de jonction, dans un essai normalisé de résistance au pelage à 180" pour des bandes adhésives sensibles à la pression. Un exemple d'un film approprié de polymère est le polypropylene, en feuille comportant une ligne de marquage 7 qui permet d'ouvrir et de fermer la cou- verture à plat. 19 259052Z REVENDICATIONS 1. - Procédé de reliure de feuilles les unes aux autres pour constituer un livret, qui consiste à empiler les feuilles à relier, ces feuilles étant dans l'ordre; à décaler le bord intérieur de chaque feuille par rapport à la feuille adjacente, le bord de la première feuille du livret étant placé à la bas", de manière à découvrir une étroite partie de la surface arrière de chaque feuille et le bord; à appliquer une longueur de bande de jonction, com- portant un revêtement d'adhésif sensible à la pression sur une surface, le long des bords décalés des feuilles l'adhésif étant en contact avec la partie étroite de la surface arrière de chaque feuille et avec une partie du bord; et à placer une couverture sous les bords des feuilles, cette couverture comprenant une partie avant et une partie arrière raccordées l'une à l'autre le long d'une ligne de pliage, ledit procédé étant caractérisé en ce qu'il consiste en outre à aligner le bord intérieur de la première feuille 2C avec une ligne de référence prévue sur la surface intérieure de la partie avant de la couverture, cette ligne de référence étant espacée de la ligne de pliage et parallèle à celle-ci; et à presser une bordure de la bande de jonction, adjacente et parallèle au bord de la première feuille, sur la surface intérieure de la partie avant de la couverture, entre le'bord ie la première feuille et la ligne de pliage. 2. - Procédé suivant la revendication 1, caractérisé en ce qu'il comprend en outre l'opération d'impression de la ligne de référence à une distance de 0,8 à 3,2 mm environ de la ligne de pliage. 2590522 3. - Procédé suivant la revendication 1, caractérisé en ce que l'opération de décalage comprend l'empilage des feuilles dans l'ordre, de sorte que la première feuille se trouve au sommet de la pile et que tous les bords des feuilles soient alignés; le serrage des bords libres extérieurs des feuilles pour empêcher leur mouvement; et le déplacement des bords intérieurs de feuilles à relier, par-dessus les bords extérieurs arrêtés, jusqu'à ce que les feuilles forment une boucle et que les bords intérieurs de toutes les feuilles soient en relation décalées. 4. - Livret réalisé suivant le procédé des revendi- cations 1 à 3, comprenant une couverture pour des feuilles (15), comportant une partie de couverture avant (10) et une partie de couverture arrière raccor- dées à l'endroit d'une ligne de pliage (9) de manière à se fermer l'une vers l'autre et à présenter une surface intérieure et une surface extérieure; et une pluralité de feuilles (15) disposées dans la couverture entre la surface intérieure de la partie avant de la couverture et la surface intérieure de la partie arrière de la couverture, caractérisé en ce que la première feuille de ladite pluralité de feuilles présente un bord intérieur adjacent à la surface intérieure de la partie avant de la couverture et espacé de la ligne de pliage (9), les autres feuil- les étant espacées d'une distance progressivement croissante par rapport à la ligne de pliage et à la première feuille, et en ce qu'une longueur de bande de jonction (16) comportant une surface revêtue d'adhésif est collée aux bords de ladite pluralité de feuilles et à une étroite partie de la surface arrière de chacune de ces feuilles, une bordure de la bande de jonction étant collée à la surface intérieu- re de la partie avant de la couverture, entre le bord intérieur de la première feuille et la ligne de pliage.